(57)【要約】【課題】本発明の課題は、特に冬季に着用する衣料用生地として好適に用いることができる、衣料の保温性を高めるとともに、衣料内の湿度が高くなった場合には、衣料の通気性を向上できる編物及びその製造方法を提供することにある。【解決手段】アクリル系短繊維と脱アセチル化したアセテート系マルチフィラメント糸を含む混紡糸を含む糸から編成された編物であって、該編物の該アセテート系マルチフィラメント糸の側鎖のアセチル基がケン化されていることを特徴とする編物、及びアクリル短繊維とアセテート系マルチフィラメント糸からなる混紡糸を含む糸を用いて編物を編成し、該編物の該アセテート系マルチフィラメント糸の側鎖のアセチル基をケン化することを特徴とする、この編物の製造方法。【選択図】なし【特許請求の範囲】
【請求項１】
アクリル短繊維と脱アセチル化したアセテート系マルチフィラメント糸とを含む混紡糸を２５質量％〜１００質量％含む編物であって、
前記混紡糸に対する前記アクリル短繊維の含有量は５０質量％〜８０質量％であり、前記混紡糸に対する前記アセテート系マルチフィラメント糸の含有量は２０質量％〜５０質量％であり、
乾燥時の編物の通気度Ｄと水分率５０質量％の湿潤時の編物の通気度Ｗが以下の式を満たす編物。
１５≦［（通気度Ｗ−通気度Ｄ）／通気度Ｄ］×１００≦４５
【請求項２】
前記アセテート系マルチフィラメント糸がセルロースジアセテートを原材料として形成されている請求項１記載の編物。
【請求項３】
前記アセテート系マルチフィラメント糸の側鎖のアセチル基がケン化により脱アセチル化されている請求項１または２に記載の編物。
【請求項４】
前記混紡糸の番手が、綿番手で２０番〜６０番である請求項１〜３のいずれか一項に記載の編物。
【請求項５】
前記アクリル短繊維の単繊維繊度が０．６ｄｔｅｘ〜３．３ｄｔｅｘであり、前記アセテート系マルチフィラメント糸の単繊維繊度が０．７ｄｔｅｘ〜８ｄｔｅｘである請求項
１〜４のいずれか一項に記載の編物。
【請求項６】
前記混紡糸が精紡交撚により製造された混紡糸である請求項１〜５のいずれか一項に記載の編物。
【請求項７】
さらにポリウレタン系弾性繊維を１質量％〜２０質量％含む請求項１〜６のいずれか一項に記載の編物。
【請求項８】
アクリル短繊維５０質量％〜８０質量％とアセテート系マルチフィラメント糸２０質量％〜５０質量％とを含む混紡糸を製造し、該混紡糸を２５質量％〜１００質量％含む編物を編成し、該編物をアルカリ処理して該アセテート系マルチフィラメント糸の側鎖のアセチル基をケン化により脱アセチル化して請求項１に記載の編物を得る編物の製造方法。
【請求項９】
前記混紡糸が精紡交撚により製造された混紡糸である請求項８に記載の編物の製造方法。
【請求項１０】
前記アルカリ処理の条件が、温度が６０℃〜９０℃、水酸化ナトリウム水溶液の濃度が０．５ｇ／Ｌ〜３ｇ／Ｌ、時間が５分〜３０分である請求項８又は９に記載の編物の製造方法。
【発明の詳細な説明】
【技術分野】
【０００１】
本発明は、吸湿時に発熱するとともに、通気性を良好にできる編物及びその製造方法に関する。
【背景技術】
【０００２】
冬季に着用する衣料用生地の保温性を高めるとともに、着用時の衣料内の蒸れ感を軽減するために吸湿性を持たせたものが提案されている。具体的には、特許文献１に、吸湿発熱性を有するアクリル繊維、吸湿性繊維を含む混紡糸を４０重量％以上用いた編地が開示されている。また、特許文献２には、吸湿発熱性、保温性、着用快適性を兼ね備えた繊維構造物として、ポリアクリル系合成繊維、ビスコースレーヨン系繊維、カチオン可染ポリエステル繊維、ポリウレタン系弾性繊維を含んでなる繊維構造物が開示されている。
【０００３】
また、発汗時にべとつき感や蒸れ感のない布帛が提案されており、具体的には、特許文献３には、ポリエステル系繊維と、吸汗時に自己伸長する、過酷なアルカリ処理を施したセルロース繊維との複合糸より製造された布帛が開示されている。また、特許文献４には、低収縮性又は自発伸長性ポリエステルマルチフィラメント糸と、セルロースアセテートを脱アセチル化して得たセルロース系マルチフィラメント糸からなる複合糸を含む織編物が開示されている。
【先行技術文献】
【特許文献】
【０００４】
【特許文献１】特開２０１０−２６１１２８号公報
【特許文献２】特開２０１０−２１６０５３号公報
【特許文献３】特開２００８−１１１２００号公報
【特許文献４】特表２００７−００４５８９号公報
【発明の概要】
【発明が解決しようとする課題】
【０００５】
本発明の課題は、衣料の保温性を高めるとともに、衣料内の湿度が高くなった場合には、衣料の通気性が高くなる編物及びその製造方法を提供するものである。本発明の編物は、特に冬季に着用する衣料用生地として好適に用いることができる。
【課題を解決するための手段】
【０００６】
前記課題を解決するため、発明者らは鋭意検討の結果、本発明に到達した。本発明の要旨を以下に示す。
（１）アクリル短繊維と脱アセチル化したアセテート系マルチフィラメント糸とを含む混紡糸を２５質量％〜１００質量％含む編物であって、
前記混紡糸に対するアクリル短繊維の含有量は５０質量％〜８０質量％であり、前記混紡糸に対する脱アセチル化したアセテート系マルチフィラメント糸の含有量は２０質量％〜５０質量％であり、
乾燥時の編物の通気度Ｄと水分率５０質量％の湿潤時の編物の通気度Ｗが以下の式を満たす編物。
１５≦［（通気度Ｗ−通気度Ｄ）／通気度Ｄ］×１００≦４５
（２）前記アセテート系マルチフィラメント糸が、セルロースジアセテートを原材料として形成されている（１）記載の編物。
（３）前記アセテート系マルチフィラメント糸の側鎖のアセチル基がケン化により脱アセチル化されている（１）又は（２）に記載の編物。
（４）前記混紡糸の番手が、綿番手で２０番〜６０番である（１）〜（３）のいずれかに記載の編物。
（５）前記アクリル短繊維の単繊維繊度が０．６ｄｔｅｘ〜３．３ｄｔｅｘであり、前記アセテート系マルチフィラメント糸の単繊維繊度が０．７ｄｔｅｘ〜８ｄｔｅｘである（１）〜（４）のいずれかに記載の編物。
（６）前記混紡糸が精紡交撚により製造された混紡糸である（１）〜（５）のいずれかに記載の編物。
（７）さらにポリウレタン系弾性繊維を１質量％〜２０質量％含む（１）〜（６）のいずれかに記載の編物。
（８）アクリル短繊維５０質量％〜８０質量％とアセテート系マルチフィラメント糸２０質量％〜５０質量％を含む混紡糸を製造し、該混紡糸を２５質量％〜１００質量％含む編物を編成し、該編物をアルカリ処理して該アセテート系マルチフィラメント糸の側鎖のアセチル基をケン化により脱アセチル化して（１）に記載の編物を得る編物の製造方法。
（９）前記混紡糸が精紡交撚により製造された混紡糸である（８）に記載の編物の製造方法。
（１０）前記アルカリ処理の条件が、温度が６０℃〜９０℃、水酸化ナトリウム水溶液の濃度が０．５ｇ／Ｌ〜３ｇ／Ｌ、時間が５分〜３０分である（８）又は（９）に記載の編物の製造方法。
【発明の効果】
【０００７】
本発明の編物は、特に冬季に着用する衣料用生地として好適に適用できるものであり、衣料の保温性を高めるとともに、衣料内の湿度が高くなった場合には、衣料の通気性を高めることができるものである。
冬季に着用する衣料の保温性を高めるために、吸湿発熱性を有するアクリル系繊維を用いることは知られているが、人は冬でも常に発汗を行っており、さらに、歩行などの運動によっても発汗は促進される。
したがって、特に冬季に着用する衣料については、常時は保温性を高めるとともに、発汗などにより衣料内の湿度が高くなった場合には、衣料の通気性を高くすることが、冬季に着用する衣料を快適に着こなすために必要とされる。
【０００８】
本発明の編物は、このような冬季に着用する衣料用生地に好適に適用できるものであって、編物を編成する混紡糸を、保温性を高める機能を有するアクリル短繊維、吸湿により可逆的に伸長することにより通気性を調整する機能を有する、脱アセチル化したアセテート系マルチフィラメント糸等を用いて製造することを特徴とするものである。
【０００９】
編物を編成する混紡糸が脱アセチル化したアセテート系マルチフィラメント糸を含むことにより、発汗などにより衣料内の湿度が高くなった場合には、衣料を構成する編物の脱アセチル化したアセテート系マルチフィラメント糸が吸湿により伸長して編物の網目が緩み、衣料の通気性を高めることができる。また、衣料内の湿度が低下した場合には、脱アセチル化したアセテート系マルチフィラメント糸が収縮し編物の網目が元通りに締まり、通気性が低くなり保温性を確保することができる。
【００１０】
さらに、編物を編成する混紡糸がアクリル短繊維を含むことにより、衣料の保温性を高めることができるだけでなく、混紡糸を、脱アセチル化したアセテート系マルチフィラメント糸が芯部に位置し、アクリル短繊維からなる紡績糸が鞘部に位置する構造とできるため、アクリル短繊維からなる紡績糸にさほど妨げられずに、脱アセチル化したアセテート糸が伸長・収縮することができる。このように、本願発明の編物は、保温性と通気性とを両立させた優れたものである。
【発明を実施するための形態】
【００１１】
本発明は、アクリル短繊維と脱アセチル化したアセテート系マルチフィラメント糸を含む混紡糸を２５質量％〜１００質量％含む編物であって、前記混紡糸に対するアクリル短繊維の含有量は５０質量％〜８０質量％であり、前記混紡糸に対する脱アセチル化したアセテート系マルチフィラメント糸の含有量は２０質量％〜５０質量％であり、乾燥時の編物の通気度Ｄと水分率５０質量％の湿潤時の編物の通気度Ｗが式：１５≦［（通気度Ｗ−通気度Ｄ）／通気度Ｄ］×１００≦４５を満たすことを特徴とする編物、及びこの編物の製造方法であって、アクリル短繊維５０質量％〜８０質量％とアセテート系マルチフィラメント糸２０質量％〜５０質量％を含む混紡糸を２５質量％〜１００質量％含む編物を編成し、該編物をアルカリ処理して該アセテート系マルチフィラメント糸の側鎖のアセチル基をケン化により脱アセチル化することを特徴とする該編物の製造方法に関するものである。
【００１２】
以下に、本発明の実施の形態について具体的に説明するが、本発明はこれらに制限されるものではない。
本発明の編物は、アクリル短繊維を５０質量％〜８０質量％含有し、脱アセチル化したアセテート系マルチフィラメント糸を２０質量％〜５０質量％含有する混紡糸を、２５質量％〜１００質量％含むものである。
【００１３】
前記のように、混紡糸を形成するアクリル短繊維は保温性を高める機能を有し、また、混紡糸を形成する、脱アセチル化したアセテート系マルチフィラメント糸は吸湿によって可逆的に伸長することにより通気性を調整する機能を有することから、編物に適度の保温性及び通気性を与えるためには、混紡糸におけるアクリル短繊維の含有率を５０質量％〜８０質量％、脱アセチル化したアセテート系マルチフィラメント糸の含有率を２０質量％〜５０質量％とするのが良く、また、編物における混紡糸の含有率を２５質量％〜１００質量％とするのが良い。
【００１４】
混紡糸におけるアクリル短繊維の含有率が５０質量％以上（これに伴い、脱アセチル化したアセテート系マルチフィラメント糸の含有率は５０質量％程度より小さくなる）であれば、保温性が十分に確保できる。前記観点から、アクリル短繊維の含有率は６０質量％がより好ましく、６５質量％がさらに好ましい。
また、混紡糸における脱アセチル化したアセテート系マルチフィラメント糸の含有率を２０質量％以上（これに伴い、アクリル短繊維の含有率は８０質量％程度より小さくなる）であれば、通気性の調整が十分に行える。前記観点から、脱アセチル化したアセテート系マルチフィラメント糸の含有率は、２５質量％以上が好ましく、３０質量％以上がさらに好ましい。
【００１５】
また、本願発明の編物に適度の保温性と通気性とを与えるためには、編物がこの混紡糸を２５質量％以上含むことが必要である。
編物における前記混紡糸の含有率が２５質量％以上であれば、保温性の確保と通気性の調整が行い易くなる。前記観点から、物における前記混紡糸の含有率は、４０質量％が好ましく、８０質量％以上がさらに好ましい。
【００１６】
また、本願発明の編物を保温性と通気性とが両立したものとするためには、後述の＜通気度差率＞の項で定義する通気度差率（％）：［（通気度Ｗ−通気度Ｄ）／通気度Ｄ］×１００が、１５以上４５以下であることが必要である。通気度差率が１５以上であれば通気性が十分となり、通気度差率が４５以下であれば保温性が十分得られる。
【００１７】
本願発明の編物は、アクリル短繊維と脱アセチル化したアセテート系マルチフィラメント糸からなる混紡糸を含む糸から編成された編物であって、該編物の該アセテート系マルチフィラメント糸の側鎖のアセチル基が、アルカリ処理によるケン化により、脱アセチル化されているものである。
【００１８】
本願発明の編物は、アクリル短繊維を使用することで衣料用生地の保温性を高める機能を発揮する。前記アクリル短繊維としては、吸湿発熱性を有するアクリルとアセテートが混合した繊維を用いることが好ましい。
【００１９】
アクリル短繊維の単繊維繊度は、好ましくは０．６〜３．３ｄｔｅｘ、より好ましくは０．８〜１．６ｄｔｅｘである。単繊維繊度が０．６ｄｔｅｘ以上であれば、紡績する際の工程通過性が良好であり、単繊維繊度が３．３ｄｔｅｘ以下であれば肌触りが柔らかくなり易くなる。
前記観点から、アクリル短繊維の単繊維繊度は、０．８〜２．０ｄｔｅｘがより好ましく、０．９〜１．５ｄｔｅｘがさらに好ましい。
【００２０】
アクリル短繊維は、アクリロニトリルを５０質量％以上含有するポリマーからなる。アクリロニトリル以外の成分は、アクリロニトリルと共重合可能な不飽和モノマー、またはその重合体であればよい。
【００２１】
アクリロニトリルと共重合可能な不飽和モノマーとしては、例えばアクリル酸メチル、アクリル酸エチル、アクリル酸２−エチルヘキシル、アクリル酸２−ヒドロキシエチル、アクリル酸ヒドロキシプロピル等のアクリル酸エステル、メタクリル酸エチル、メタクリル酸イソプロピル、メタクリル酸ｎ−ヘキシル、メタクリル酸シクロヘキシル、メタクリル酸ラウリル、メタクリル酸２−ヒドロキシエチル、メタクリル酸ヒドロキシプロピル、メタクリル酸ジエチルアミノエチル等のメタクリル酸エステル、アクリル酸、メタクリル酸、マレイン酸、イタコン酸、アクリルアミド、Ｎ−メチロールアクリルアミド、ジアセトンアクリルアミド、スチレン、ビニルトルエン、酢酸ビニル、塩化ビニリデン、臭化ビニル、臭化ビニリデン等の不飽和モノマーが挙げられる。
【００２２】
さらに染色性を改良する目的で共重合されるモノマーとして、ｐ−スルホフェニルメタリルエーテル、メタリルスルホン酸、アリルスルホン酸、スチレンスルホン酸、２−アクリルアミド−２−メチルプロパンスルホン酸、およびこれらのアルカリ金属塩が挙げられる。アクリロニトリルを含有するポリマーのアクリロニトリル含有量が５０質量％未満では、耐熱性はじめ原糸の強度などの物性が低下する傾向となるために好ましくない。
【００２３】
このアクリロニトリル系重合体をジメチルアセトアミド等の溶剤に溶解し、およそ重合体濃度２０質量％の紡糸原液とし、紡糸原液を扁平形状の吐出孔を具備したノズル口金を用い、ジメチルアセトアミド等の溶剤３０〜６０質量％、水７０〜４０質量％、温度３０〜５０℃の凝固浴中で湿式紡糸する。
【００２４】
アクリル短繊維を形成するアクリロニトリル系ポリマーの分子量は、アクリル系繊維の製造に通常用いられる範囲のものであれば特に限定されないが、分子量が低すぎると、紡糸性が低下すると同時に原糸の糸質も悪化する傾向にあり、分子量が高すぎると、紡糸原液に最適粘度を与えるポリマー濃度が低くなり、生産性が低下する傾向にあるので、紡糸条件に従って適宜選択される。
【００２５】
本願発明の編物に用いられる脱アセチル化したアセテート系マルチフィラメント糸としては、アセテート系マルチフィラメント糸の側鎖のアセチル基を、アルカリ処理により加水分解して脱アセチル化し、水酸基を形成させる、いわゆる「ケン化」したものを好適に用いることができる。このマルチフィラメント糸は、発汗などにより衣料内の湿度が高くなった場合には、吸湿により伸長して編物の網目が緩み、衣料の通気性が高くなり、衣料内の湿度が低下した場合には、収縮して編物の網目が元通りに締まり、通気性が低くなり保温性を確保するという機能を発揮する。
【００２６】
このアセテート系マルチフィラメント糸の単糸繊度は、好ましくは０．７〜８ｄｔｅｘ、より好ましくは０．９〜５ｄｔｅｘである。単糸繊度を０．７〜８ｄｔｅｘとすることにより、アクリル短繊維の紡績糸との合撚が容易にでき、また、織物に必要とされる通気度差を確保することができる。
【００２７】
アセテート系マルチフィラメント糸の吸水伸長率は、アルカリ濃度、温度、時間などのアルカリ処理の条件で制御することができるが、脱アセチル化の度合いが高いほど吸水伸長率は大きくなるため、アセチル基の全てがケン化により脱アセチル化されていることがより好ましい。
【００２８】
セルロースアセテートは、セルロースの有する水酸基の全部又は一部がアセチル基に置換されたセルロース誘導体であり、理論上の置換度の上限は３．００であり、平均置換度に応じ、平均置換度２．７６以上のセルローストリアセテートと言われる高置換度セルロースアセテートから、平均置換度２．６０未満のセルロースジアセテート或いは単にアセテートといわれる低置換度のセルロースアセテートに至るまでの各種セルロースアセテートが挙げられる。
【００２９】
セルロースアセテートのアセチル基をアルカリ処理等により脱アセチル化し、水酸基を形成することは従来から知られているが、低置換度であるほど脱アセチル化し易いため、本願発明の編物に用いられるマルチフィラメント糸の原材料としては、セルロースジアセテートを用いることが好ましい。
【００３０】
アクリル短繊維とアセテート系マルチフィラメント糸から混紡糸を製造する手法としては、合撚、カバーリング、エア混繊、精紡交撚など用いることができる。
【００３１】
本発明の編物は、脱アセチル化したアセテート系マルチフィラメント糸が吸湿により伸長し、乾燥により元通りに収縮する機能を利用して、編物の網目を緩めたり、元通りに締めたりを有効に行うためには、乾燥時において、アクリル短繊維からなる紡績糸とアセテート系マルチフィラメント糸とで糸長差があり、アクリル短繊維からなる紡績糸の方を長くすることが必要である。
【００３２】
このような糸長差を付与する手段としては、合撚等でアクリル短繊維の紡績糸とアセテート系マルチフィラメント糸を同一供給量で合撚を施し、複合糸とした後に、後処理によりアセテート系マルチフィラメント糸をアクリル短繊維の紡績糸よりも収縮させる方法、アクリル短繊維の紡績糸をアセテート系マルチフィラメント糸よりも伸長させる方法、カバーリング、エア混繊、精紡交撚等でアクリル短繊維の紡績糸の供給量をアセテート系マルチフィラメント糸より大きくする方法等があるが、混紡の効率、混紡糸の性能などの観点から、精紡交撚により、アセテート系マルチフィラメント糸を芯部、アクリル系短繊維からなる紡績糸を鞘部に配置するように混紡糸を製造することが好ましい。また、このようにアセテート系マルチフィラメント糸を芯部に配置し、アクリル短繊維の紡績糸を鞘部に配置することで、アセテート系マルチフィラメント糸を皮膚接触面に局在させることができるので、肌触りの面からも好ましい。
【００３３】
混紡糸の太さとしては、綿番手で２０番〜６０番が好ましい。このような太さとすることにより、編物が容易に編成でき、また、織物に必要とされる保温性と通気性とを確保することができる。
混紡糸の太さが、綿番手で２０番以上であれば、衣料用生地に用いる良好な風合いが得られ、６０番以下であれば、衣料用生地に適用可能な糸強度が得られる。
混紡糸の太さは、風合いの観点から綿番手で３０番以上がより好ましく、強度の観点から５０番以下がより好ましい。
【００３４】
本発明においては、アクリル短繊維とアセテート系マルチフィラメント糸からなる混紡糸を含む糸から編物が編成される。編み組織としては、具体的には、ベア天竺組織、パイル組織、スムース組織、裏毛組織、フリース組織等が挙げられるが、本発明の編物を肌着などの肌に直接触れる衣料に適用する場合は、肌との摩擦係数を下げるために、ベア天竺、スムース等の着用肌面側がフラットな組織を選定し、度目を小さくすることが好ましい。目付けとしては１００〜３００ｇ／ｍ2が好ましく、１５０〜２５０ｇ／ｍ2がより好ましい。
【００３５】
また、本発明の編物の編地は、ポリウレタン弾性糸を構成糸として含んでいてもよい。編物がポリウレタン弾性糸を１質量％〜２０質量％含むことにより、編地にストレッチ性を付与し身体への適度なフィット感を発現することができるので好ましい。
【００３６】
本発明の編物の製造方法は、上に説明した編物を製造するものであって、アクリル短繊維とアセテート系マルチフィラメント糸からなる混紡糸を含む糸を用いて編物を編成した後、該編物の該アセテート系マルチフィラメント糸の側鎖のアセチル基をケン化により脱アセチル化することを特徴とするものである。
【００３７】
編物を編成する前に、アセテート系マルチフィラメント糸だけにケン化処理を行うことも可能であるが、工程が複雑となり手間がかかることから、本発明では編物を編成した後にケン化処理を行い、編物のアセテート系マルチフィラメント糸のセルロースアセテートのアセチル基を脱アセチルするようにしている。
【００３８】
アセテート系マルチフィラメント糸のセルロースアセテートのアセチル基を、ケン化により脱アセチル化する方法としては、水酸化ナトリウム、水酸化カリウム等の強アルカリ化合物を用いた処理が挙げられる。強アルカリ化合物の種類、処理温度、時間等は適宜設定できるが、製品として耐えうる強度を維持するために糸物性への影響を最小限にすることが望ましい。
【００３９】
本発明におけるケン化の好ましい方法としては、例えば、水酸化ナトリウム０．５ｇ／Ｌ〜３ｇ／Ｌ水溶液を用い、６０℃〜９０℃の低温条件で５分〜３０分間ケン化を行い、セルロースアセテートのアセチル基を除いて、水酸基を形成させる方法が挙げられる。ケン化は、繊維表面から進行するが、実質繊維内部まで完全にケン化することが、吸水及び吸湿時の可逆伸長の倍率が大きくなることから好ましい。
【００４０】
繊維にダメージを与えないために、ケン化処理条件は弱い方が好ましく、水酸化ナトリウムの濃度は、２ｇ／Ｌ以下が好ましく、１．５ｇ／Ｌ以下がさらに好ましい。また、温度は８０℃以下がより好ましく、７０℃以下がさらに好ましい。ケン化処理時間は、２０分以下が好ましく、１５分以下がさらに好ましい。
【００４１】
また、強アルカリ化合物以外のケン化剤としては、特開２００８−３０８７７１号公報に記載されているように、塩酸グアニジンと弱酸のアルカリ金属塩とを含有するか、またはグアニジンの弱酸塩を含有するケン化剤を用いることもできる。
【実施例】
【００４２】
以下に、本発明の実施の形態について実施例に基づき具体的に説明するが、本発明はこれらに制限されるものではない。
＜吸湿発熱上昇温度＞
２０ｃｍ×２０ｃｍの試験片を４つ折りにして内部に熱電対温度センサーを取り付け、高温恒湿機の中で２０℃、４０％ＲＨの環境下で２時間処理した後、２０℃、９０％ＲＨの環境に変化させたときの温度変化を１分ごとに１５分間測定した。２０℃、９０％ＲＨの環境に変化させる直前の温度から、上昇した最大温度を測定し、その温度差を上昇温度とした。測定は３回行い、その平均値を吸湿発熱上昇温度とした。
【００４３】
＜通気度＞
２５℃、湿度６５％の環境可変室で、ＪＩＳ  Ｌ１０１８一般試験方法（フラジール形試験）に従って、テクステスト社製、通気度試験機ＦＸ３３００で測定し、編物の水分率５０％時の湿潤時通気度Ｗ(ｃｍ3／ｃｍ2／ｓｅｃ)を求めた。
測定は３回行い、その平均値を通気度とした。
【００４４】
＜通気度差率＞
（通気度）
２５℃、湿度６５％の環境可変室で、ＪＩＳ  Ｌ１０１８一般試験方法（フラジール形試験）に従って、テクステスト社製、通気度試験機ＦＸ３３００で測定し、織編物の２５℃、湿度６５％平衡時の初期通気度Ｄ(ｃｍ3／ｃｍ2／ｓｅｃ)、織編物の水分率５０％時の湿潤時通気度Ｗ(ｃｍ3／ｃｍ2／ｓｅｃ)を求めた。
通気度差率は、以下の式で算出した。
通気度差率（％）＝［（通気度Ｗ−通気度Ｄ）／通気度Ｄ］×１００
測定は３回行い、その平均値を通気度差率とした。
【００４５】
実施例１：
セルロースジアセテートマルチフィラメント糸６１ｄｔｅｘ（１５フィラメント）が４１質量％と、１．０ｄｔｅｘのアクリル短繊維が５９質量％の混率とし、精紡交撚により綿番手４０番の精紡交撚糸を作製した。当該混紡糸を、ゲージ数２８本／インチの編み機でスムース組織に編成を行い生機の編物を得た。
得られた生機の編物を精錬し、６０℃の水酸化ナトリウム１質量％水溶液に１５分間浸漬して、ジアセテートのアセチル基をケン化により脱アセチル化し水酸基を形成させた後、カチオン染色及び反応染色を行い、さらに仕上げセットを行い、目付１８１ｇ／ｍ2の編物を得た。ケン化後の精紡交撚糸の混率は、ケン化セルロース繊維３０質量％、アクリル短繊維７０質量％。繊度は綿番手４８番であった。
上記実施例１で得た編物の吸湿発熱性、編物の水分率５０％時の湿潤時通気度Ｗ及び通気度差率の評価を実施した。
実施例１で得た織物の構造を表１に整理して示し、また、上記評価の結果を表２に示す。
【００４６】
実施例２：
実施例１と同じ精紡交撚糸を表面に配し、２２ｄｔｅｘのポリウレタンフィラメント糸を裏面に配し、ゲージ数２８本／インチの編み機でベア天竺組織に編成を行い生機の編物を得た。
得られた生機の編物をプレセット及び精錬後、実施例１と同様にして目付１８７ｇ／ｍ2の編物を得た。
上記実施例２で得た編物の吸湿発熱性、編物の水分率５０％時の湿潤時通気度Ｗ及び通気度差率の評価を実施した。
実施例２で得た織物の構造を表１に整理して示し、また、上記評価の結果を表２に示す。
【００４７】
実施例３：
実施例１と同じ精紡交撚糸と、混率がレーヨン短繊維３０質量％、アクリル短繊維７０質量％であり、綿番手４０番の紡績糸とを１本おきに表面に配し、２２ｄｔｅｘのポリウレタンフィラメント糸を裏面に配し、ゲージ数２８本／インチの編み機でベア天竺組織に編成を行い生機の編物を得た。
得られた生機の編物をプレセット及び精錬後、実施例１と同様にして、目付２０２ｇ／ｍ2の編物を得た。
上記実施例３で得た編物の吸湿発熱性、編物の水分率５０％時の湿潤時通気度Ｗ及び通気度差率の評価を実施した。
実施例３で得た織物の構造を表１に整理して示し、また、上記評価の結果を表２に示す。
【００４８】
比較例１：
混率がレーヨン短繊維３０質量％、アクリル短繊維７０質量％であり、糸番手が綿番手４０番の紡績糸を、ゲージ数２８本／インチの編み機でスムース組織に編成を行い生機の編物を得た。得られた生機の編物をプレセット及び精錬、カチオン染色及び反応染色を行った後、仕上げセットを行い、目付１７７ｇ／ｍ2の編物を得た。
上記比較例１で得た編物の吸湿発熱性、編物の水分率５０％時の湿潤時通気度Ｗ及び通気度差率の評価を実施した。
比較例１で得た織物の構造を表１に整理して示し、また、上記評価の結果を表２に示す。
【００４９】
比較例２：
混率がレーヨン短繊維３０質量％、アクリル短繊維７０質量％であり、糸番手が綿番手４０番の紡績糸を表面に配し、２２ｄｔｅｘのポリウレタンフィラメント糸を裏面に配し、ゲージ数２８本／インチの編み機でベア天竺組織に編成を行い生機の編物を得た。
【００５０】
得られた生機の編物をプレセット及び精錬後、カチオン染色及び反応染色を行い、仕上げセットを行い、目付１７６ｇ／ｍ2の編物を得た。
上記比較例２で得た編物の吸湿発熱性、編物の水分率５０％時の湿潤時通気度Ｗ及び通気度差の評価を実施した。
比較例２で得た織物の構造を表１に整理して示し、また、上記評価の結果を表２に示す。
【００５１】
【表１】
2016156104.tif 000002
【００５２】
【表２】
2016156104.tif 000003
【産業上の利用可能性】
【００５３】
本発明の編物は、特に冬季に着用する衣料用生地に好適に適用できるものであり、編物の保温性と通気性とを両立させた優れたものである。